(57)【要約】【課題】成形品の外観及び機械強度を損なうことなく、少量の添加であっても十分な帯電防止性を成形品に与えることができる帯電防止剤及びこれを含有する帯電防止樹脂組成物を提供することを目的とする。【解決手段】化合物（Ｃ）及びオニウム塩（Ｆ）を含有する帯電防止剤であって、（Ｃ）が、不飽和炭化水素（ａ）と不飽和酸無水物（ｂ）とが共重合してなる共重合体（Ａ）の１，３−ジオキソ−２−オキサプロピレン基に、１価の水酸基含有化合物（Ｂ）をエステル化した構造を有する化合物であり、（Ｃ）の酸価が０〜２０ｍｇＫＯＨ／ｇであり、共重合体（Ａ）中の（ａ）と（ｂ）とのモル比｛（ａ）／（ｂ）｝が９９／１〜５０／５０であり、（Ｂ）が重合度１０〜１００のポリエチレンオキサイド鎖を有する水酸基含有化合物である帯電防止剤。【選択図】なし【特許請求の範囲】
【請求項１】
化合物（Ｃ）及びオニウム塩（Ｆ）を含有する帯電防止剤であって、
（Ｃ）が、不飽和炭化水素（ａ）と不飽和酸無水物（ｂ）とが共重合してなる共重合体（Ａ）の１，３−ジオキソ−２−オキサプロピレン基に、１価の水酸基含有化合物（Ｂ）をエステル化した構造を有する化合物であり、（Ｃ）の酸価が０〜２０ｍｇＫＯＨ／ｇであり、共重合体（Ａ）中の（ａ）と（ｂ）とのモル比｛（ａ）／（ｂ）｝が９９／１〜５０／５０であり、（Ｂ）が重合度１０〜１００のポリエチレンオキサイド鎖を有する水酸基含有化合物である帯電防止剤。
【請求項２】
化合物（Ｃ）とオニウム塩（Ｆ）との重量比｛（Ｃ）／（Ｆ）｝が９９／１〜７０／３０である請求項１に記載の帯電防止剤。
【請求項３】
化合物（Ｃ）が、共重合体（Ａ）の１，３−ジオキソ−２−オキサプロピレン基に、１価の水酸基含有化合物（Ｂ）をエステル化した化合物（Ｄ）と下記化合物（Ｅ）とを反応させた化合物である請求項１又は２に記載の帯電防止剤。
化合物（Ｅ）：１価の一級アミン化合物（Ｅ１）、１価の二級アミン化合物（Ｅ２）１価の一級アルコール化合物（Ｅ３）、１価の二級アルコール化合物（Ｅ４）、１価の一級チオール化合物（Ｅ５）及び１価の二級チオール化合物（Ｅ６）からなる群より選ばれる少なくとも１種の化合物。
【請求項４】
化合物（Ｃ）において、化合物（Ｄ）と化合物（Ｅ）との重量比｛（Ｄ）／（Ｅ）｝が９９／１〜７５／２５である請求項３に記載の帯電防止剤。
【請求項５】
共重合体（Ａ）と１価の水酸基含有化合物（Ｂ）との重量比｛（Ａ）／（Ｂ）｝が９０／１０〜２０／８０である請求項１〜４のいずれかに記載の帯電防止剤。
【請求項６】
１価の水酸基含有化合物（Ｂ）の分子量が６００〜５，０００である請求項１〜５のいずれかに記載の帯電防止剤。
【請求項７】
共重合体（Ａ）が炭素数２〜３０の１価の不飽和脂肪族炭化水素（ａ−１）と炭素数４〜２０の不飽和酸無水物（ｂ−１）との共重合体である請求項１〜６のいずれかに記載の帯電防止剤。
【請求項８】
化合物（Ｃ）、オニウム塩（Ｆ）及び熱可塑性樹脂（Ｇ）を含有する帯電防止性樹脂であって、
（Ｃ）が、不飽和炭化水素（ａ）と不飽和酸無水物（ｂ）とが共重合してなる共重合体（Ａ）の１，３−ジオキソ−２−オキサプロピレン基に、１価の水酸基含有化合物（Ｂ）をエステル化した構造を有する化合物であり、（Ｃ）の酸価が０〜２０ｍｇＫＯＨ／ｇであり、共重合体（Ａ）中の（ａ）と（ｂ）とのモル比｛（ａ）／（ｂ）｝が９９／１〜５０／５０であり、（Ｂ）が重合度１０〜１００のポリエチレンオキサイド鎖を有する水酸基含有化合物である帯電防止性樹脂組成物。
【請求項９】
化合物（Ｃ）及びオニウム塩（Ｆ）の合計重量と熱可塑性樹脂（Ｇ）との重量比｛（（Ｃ）及び（Ｄ））／（Ｇ）｝が１／９９〜３０／７０である請求項８に記載の帯電防止性樹脂組成物。
【請求項１０】
化合物（Ｃ）、オニウム塩（Ｆ）及び熱可塑性樹脂（Ｇ）の合計重量を基準として、化合物（Ｃ）の含有量が０．９９〜２９．９重量％、オニウム塩（Ｆ）の含有量が０．０１〜２９．０１重量％、（Ｇ）の含有量が７０〜９９重量％である請求項８又は９に記載の帯電防止性樹脂組成物。
【請求項１１】
請求項８〜１０のいずれかに記載の帯電防止性樹脂組成物を成形してなる成形品。
【発明の詳細な説明】
【技術分野】
【０００１】
本発明は、帯電防止剤及びこれを含有する帯電防止性樹脂組成物に関する。
【背景技術】
【０００２】
従来、絶縁性の高い熱可塑性樹脂に帯電防止性を付与する方法として、熱可塑性樹脂に少量の界面活性剤を練りこむ方法が一般的に用いられている。界面活性剤を練り込んだ熱可塑性樹脂を成形した成形品の帯電防止性は、成形品の表面に低分子量の界面活性剤がブリードアウトすることで効果が発現する。したがって、成形品の水洗いや拭き取り等により帯電防止効果が失われ、永久的な帯電防止性を保持することが困難である問題がある。また、ブリードアウトした界面活性剤のため、成形品の樹脂表面が荒れるという問題もある。
【０００３】
熱可塑性樹脂に永久帯電防止性を付与する他の方法としては、（１）カーボンブラック等の導電性フィラーを練り込む方法、（２）高分子型帯電防止剤を練り込む方法等が知られている。しかしながら、（１）の方法で帯電防止性を発現するためには、一般的に多量の導電性フィラーの配合が必要であり、得られた熱可塑性樹脂組成物は加工性が良好でなく、樹脂組成物の成形品は耐衝撃性等の機械強度に劣るという問題がある。
また、（２）方法として、ポリエーテルポリアミド、ポリエーテル／ポリオレフィンブロックポリマーやエチレン共重合体変性物等の高分子型帯電防止剤を樹脂中に比較的少量練り組む方法が知られている（特許文献１〜５）。しかしながら、これらの帯電防止剤を用いる場合、熱可塑性樹脂に充分な帯電防止性を付与するためには１０重量％を超える量の添加が必要であり、機械強度、耐熱性等の成形品の物性が低下する、帯電防止性が持続しない等の問題がある。したがって、従来よりも少量の添加で帯電防止性が付与できる帯電防止剤が望まれている。
【先行技術文献】
【特許文献】
【０００４】
【特許文献１】特開平０８−１２７５５号公報
【特許文献２】特開２００１−２７８９８５号公報
【特許文献３】特開２０００−２１９７３８号公報
【特許文献４】特開平０９−１１１１３０号公報
【特許文献５】特開２００３−２１３１３８号公報
【発明の概要】
【発明が解決しようとする課題】
【０００５】
本発明は、成形品の外観及び機械強度を損なうことなく、少量の添加であっても十分な帯電防止性を成形品に与えることができる帯電防止剤及びこれを含有する帯電防止樹脂組成物を提供することを目的とする。
【課題を解決するための手段】
【０００６】
＜＜あとで＞＞
【発明の効果】
【０００７】
本発明の帯電防止剤及び帯電防止性樹脂組成物は、下記の効果を奏する。
（１）本発明の帯電防止剤は、少量の添加で、優れた帯電防止性を付与できる。
（２）本発明の帯電防止性樹脂組成物を成形してなる成形品は、帯電防止性、外観及び機械強度に優れる。
【発明を実施するための形態】
【０００８】
本発明の帯電防止剤は、化合物（Ｃ）及びオニウム塩（Ｆ）を含有する帯電防止剤であって、（Ｃ）が、不飽和炭化水素（ａ）と不飽和酸無水物（ｂ）とが共重合してなる共重合体（Ａ）の１，３−ジオキソ−２−オキサプロピレン基に、１価の水酸基含有化合物（Ｂ）をエステル化した構造を有する化合物であり、（Ｃ）の酸価が０〜２０ｍｇＫＯＨ／ｇであり、共重合体（Ａ）中の（ａ）と（ｂ）とのモル比｛（ａ）／（ｂ）｝が９９／１〜５０／５０であり、（Ｂ）が重合度１０〜１００のポリエチレンオキサイド鎖を有する水酸基含有化合物である帯電防止剤である。
【０００９】
本発明において、不飽和炭化水素（ａ）としては、炭素数２〜３０の１価の脂肪族炭化水素（ａ−１）、炭素数３１以上の１価の不飽和脂肪族炭化水素（ａ−２）及び炭素数８〜２５のビニル芳香族化合物（ａ−３）が含まれる。
（ａ−１）としては、炭素数２〜３０のα−オレフィンが含まれ、具体的には、エチレン、プロピレン、１−ブテン、１−ペンテン、１−ヘキセン、１−ヘプテン、１−オクテン、１−ノネン、１−デセン、 １−ウンデセン、１−ドデセン、１−ヘキサデセン、１−オクタデセン、１−ノナデセン、１−エイコセン及び４−メチル−１−ペンテン等が挙げられる。
（ａ−３）としては、スチレン、ｔ−ブチルスチレン、α−メチルスチレン、ｐ−メチルスレン、エチルスチレン、ジビニルベンゼン、１，１−ジフェニルエチレン、ブロモスチレン、フルオロスチレン、１，３−ビススチリルベンゼン、４−（クロロメチル）スチレン、４−オクチルスチレン、α−（トリフルオロメチル）スチレン及び３，５−ビス（トリフルオロメチル）スチレン等が挙げられる。
（ａ）として、帯電防止性及び成形性の観点から、炭素数２〜３０の１価の脂肪族炭化水素（ａ−１）及び炭素数８〜２５のビニル芳香族化合物（ａ−３）が好ましく、さらに好ましくは（ａ−１）である。
【００１０】
本発明において、不飽和酸無水物（ｂ）には、炭素数４〜２０の不飽和酸無水物（ｂ−１）が含まれる。（ｂ−１）としては、不飽和二重結合及び１，３−ジオキソ−２−オキサプロピレン（−ＣＯ−Ｏ−ＣＯ−）基を有する化合物が含まれ、具体的には、無水マレイン酸、無水イタコン酸、無水シトラコン酸、５−ノルボルネン−２，３−ジカルボン酸無水物及びテトラヒドロ無水フタル酸等が挙げられる。
（ｂ）のうち、帯電防止性の観点から、炭素数４〜２０の不飽和酸無水物（ｂ−１）が好ましく、さらに好ましくは無水マレイン酸である。
【００１１】
共重合体（Ａ）は、不飽和脂肪族炭化水素（ａ）と不飽和酸無水物（ｂ）とが共重合してなる共重合体であって、（Ａ）中の（ａ）と（ｂ）とのモル比｛（ａ）／（ｂ）｝は９９／１〜５０／５０であるが、帯電防止性及び成形性の観点から、９０／１０〜６０／４０が好ましく、さらに好ましくは８０／２０〜７０／３０である。
【００１２】
本発明において、共重合体（Ａ）には（ａ）及び（ｂ）以外のビニル化合物（ｃ）を共重合させてもいい。
（ｃ）としては、炭素数３〜２０の（メタ）アクリロイル基を有する化合物｛（メタ）アクリル酸等｝、炭素数３〜２０のビニルエステル化合物｛酢酸ビニル、プロピオン酸ビニル、酪酸ビニル、吉草酸ビニル、カプロン酸ビニル、エナント酸ビニル、カプリル酸ビニル、ペラルゴン酸ビニル及びカプリン酸ビニル等｝、酢酸イソプロペニル、アクリロニトリル及び塩化ビニル等が挙げられる。
（ｃ）において、帯電防止性の観点から、炭素数３〜２０の（メタ）アクリロイル基を有する化合物が好ましい。
【００１３】
共重合体（Ａ）を構成する単量体のうち、（ｃ）の割合（重量％）は、（Ａ）の重量を基準として、帯電防止性、成形性の観点から、０〜２０が好ましく、さらに好ましくは０〜１０である。
【００１４】
共重合体（Ａ）の数平均分子量（以下、Ｍｎと記載する）は、成形性の観点から、５，０００〜１００，０００が好ましく、さらに好ましくは１０，０００〜５０，０００である。
【００１５】
共重合体（Ａ）の数平均分子量（Ｍｎ）は、ゲルパーミエーションクロマトグラフィー（ＧＰＣ）を用いて、以下の条件で測定することができる。
装置（一例）：「ＨＬＣ−８１２０」［東ソー（株）製］
カラム（一例）：「ＴＳＫｇｅｌＧＭＨＸＬ」（２本）
「ＴＳＫｇｅｌＭｕｌｔｉｐｏｒｅＨＸＬ−Ｍ」（１本）
試料溶液：０．３重量％のオルトジクロロベンゼン溶液
溶液注入量：１００μＬ
流量：１ｍＬ／分
展開溶媒：オルトジクロロベンゼン
測定温度：１３５℃
検出装置：屈折率検出器
基準物質：標準ポリスチレン（ＴＳＫｓｔａｎｄａｒｄ  ＰＯＬＹＳＴＹＲＥＮＥ）１２点（分子量：５００、１，０５０、２，８００、５，９７０、９，１００、１８，１００、３７，９００、９６，４００、１９０，０００、３５５，０００、１，０９０，０００、２，８９０，０００）［東ソー（株）製］
【００１６】
本発明において、共重合体（Ａ）を製造する方法としては、不飽和炭化水素と不飽和酸無水物とをラジカル重合する公知の方法を使用できる。
【００１７】
本発明において、１価の水酸基含有化合物（Ｂ）は、重合度１０〜１００のポリエチレンオキサイド鎖を有する水酸基含有化合物であり、炭素数１〜２０の水酸基含有化合物へのエチレンオキサイド（以下、ＥＯと略記することがある）付加物が含まれる。
炭素数１〜２０の水酸基含有化合物としては、１価の脂肪族アルコール（メタノール、エタノール、プロパノール、ブタノール及びヘキサノール等）、芳香族アルコール（フェノール等）、１価の芳香脂肪族アルコール（ベンジルアルコール等）並びに１価の脂環式アルコール（シクロペンタノール、シクロヘキサノール及びメチルシクロヘキサノール等）等が挙げられる。
ＥＯの付加モル数は、１０〜１００であるが、帯電防止性の観点から、２０〜８０が好ましく、さらに好ましくは４０〜７０である。
また、水酸基含有化合物（Ｂ）の分子量は、成形性の観点から、６００〜５，０００が好ましく、さらに好ましくは２,０００〜３，０００である。
【００１８】
本発明において、化合物（Ｃ）は、上記共重合体（Ａ）の１，３−ジオキソ−２−オキサプロピレン基に、１価の水酸基含有化合物（Ｂ）をエステル化した構造を有する化合物である。
化合物（Ｃ）を構成する構成単量体中の共重合体（Ａ）と１価の水酸基含有化合物（Ｂ）との重量比｛（Ａ）／（Ｂ）｝は、帯電防止性及び成形性の観点から、９０／１０〜２０／８０が好ましく、さらに好ましくは７０／３０〜５０／５０である。
また、化合物（Ｃ）を構成する共重合体（Ａ）中の１，３−ジオキソ−２−オキサプロピレン基のモル数と（Ｂ）のモル数とのモル比｛（Ａ）／（Ｂ）｝は、帯電防止性及び成形性の観点から、１／１〜１／２が好ましく、さらに好ましくは１／１．５〜１／２である。
【００１９】
共重合体（Ａ）の１，３−ジオキソ−２−オキサプロピレン基に、１価の水酸基含有化合物（Ｂ）をエステル化した構造は、１つの１，３−ジオキソ−２−オキサプロピレン基にモノエステル化した構造でもよく、ジエステル化した構造でもよい。また、一部の１，３−ジオキソ−２−オキサプロピレン基がエステル化されていてもよく、全部の１，３−ジオキソ−２−オキサプロピレン基がエステル化されてもいい。
【００２０】
本発明において、化合物（Ｃ）は、帯電防止性及び成形性の観点から、共重合体（Ａ）の１，３−ジオキソ−２−オキサプロピレン基に、１価の水酸基含有化合物（Ｂ）をエステル化した化合物（Ｄ）と下記化合物（Ｅ）とを反応させた化合物であることが好ましい。
化合物（Ｅ）：１価の一級アミン化合物（Ｅ１）、１価の二級アミン化合物（Ｅ２）１価の一級アルコール化合物（Ｅ３）、１価の二級アルコール化合物（Ｅ４）、１価の一級チオール化合物（Ｅ５）及び１価の二級チオール化合物（Ｅ６）からなる群より選ばれる少なくとも１種の化合物。
【００２１】
化合物（Ｄ）は、共重合体（Ａ）の１，３−ジオキソ−２−オキサプロピレン基に、１価の水酸基含有化合物（Ｂ）をエステル化したものであり、１つの１，３−ジオキソ−２−オキサプロピレン基に対するモノエステル化でもよく、ジエステル化したものであっても良い。また、化合物（Ｄ）の製造には、酸無水物とアルコールとをエステル化する公知の反応を用いることができ、例えば、共重合体（Ａ）と１価の水酸基含有化合物（Ｂ）とを無触媒下、１００℃〜３００℃で公知の方法でエステル化する方法等が挙げられる。
【００２２】
化合物（Ｄ）と化合物（Ｅ）との反応としては、帯電防止性及び成形性の観点から、アミド化反応、エステル化反応及びチオエステル化反応が好ましく、さらに好ましくはアミド化反応である。
【００２３】
化合物（Ｅ１）としては、炭素数１〜２０のアルキル基を有する１価の第一級アミンが含まれ、具体的には、炭素数１〜２０の直鎖アルキル基を有する１価の第一級アミン｛メチルアミン、エチルアミン、１−プロピルアミン、１−ブチルアミン、１−ペンタンアミン、１−ヘキサンアミン、１−ヘプチルアミン、１−オクチルアミン、１−ノニルアミン及び１−デカンアミン等｝及び炭素数３〜２０の分岐アルキル基を有する１価の第一級アミン｛イソプロピルアミン、イソブチルアミン、２−ブチルアミン、２−ペンタンアミン、２−ヘキサアミン、２−ヘプチルアミン、２−オクチルアミン、２−ノニルアミン及び２−デカンアミン等｝が挙げられる。
【００２４】
化合物（Ｅ２）としては、炭素数１〜２０のアルキル基を有する１価の第二級アミンが含まれ、具体的には、炭素数１〜２０の直鎖アルキル基を有するもの｛Ｎ，Ｎ−ジメチルアミン、Ｎ，Ｎ−ジエチルアミン、Ｎ−エチル−Ｎ−メチルアミン、Ｎ，Ｎ−ジプロピルアミン、Ｎ，Ｎ−ジブチルアミン及びＮ，Ｎ−ジペンチルアミン等｝、炭素数１〜２０の直鎖アルキル基及び炭素数３〜２０の分岐アルキル基を有するもの｛Ｎ−イソプロピル−Ｎ−メチルアミン及びＮ−イソプロピル−Ｎ−エチルアミン等｝及び炭素数３〜２０の分岐アルキル基を有するもの｛Ｎ，Ｎ−ジイソプロピルアミン等｝等が挙げられる。
【００２５】
化合物（Ｅ３）としては、（Ｂ）以外の炭素数１〜２０の１価の第一級アルコールが含まれ、具体的には、炭素数１〜２０の直鎖アルキルアルコール｛メタノール、エタノール、１−プロパノール、１−ブタノール、１−ペンタノール、１−ヘキサノール、１−ヘプタノール、１−オクタノール、１-ノナノール、１−デカノール、１−ドデカノール、１−ドデカノール、１−トリデカノール、１−テトラデカノール、１−ペンタデカノール及び１−ヘキサデカノール等｝及び炭素数４〜２０の分岐アルキルアルコール｛イソブチルアルコール等｝等が挙げられる。
【００２６】
化合物（Ｅ４）としては、炭素数３〜２０の１価の第二級アルコールが含まれ、具体的には、２−プロパノール、２−ブタノール、イソブタノール、２−ペンタノール、３−ペンタノール、２−ヘキサノール、３−ヘキサノール、２−ヘプタノール、３−ヘプタノール、２−オクタノール、２−ノナノール及び２−デカノール等が挙げられる。
【００２７】
化合物（Ｅ５）としては、炭素数１〜２０の１価の第一級チオールが含まれ、具体的には、炭素数１〜２０の直鎖アルキルチオール｛メタンチオール、エタンチオール、１−プロパンチオール、１−ブタンチオール、１−ペンタンチオール、１ーヘキサンチオール、１−ヘプタンチオール、１−オクタンチオール、１−ノナンチオール及び１−デカンチオール等｝及び炭素数４〜２０の分岐アルキルチオール｛イソブチルチオール等｝等が挙げられる。
【００２８】
化合物（Ｅ６）としては、炭素数３〜２０の１価の第二級チオールが含まれ、具体的には、２−プロパンチオール、２−ブタンチオール、２−ペンタンチオール、３−ペンタンチオール、２−ヘキサンチオール、３−ヘキサンチオール、２−ヘプタンチオール、２−オクタンチオール、２−ノナンチオール及び２−デカンチオール等が挙げられる。
【００２９】
化合物（Ｅ）のうち、帯電防止性及び成形性の観点から、１価の第一級アミン（Ｅ１）、１価の第二級アミン（Ｅ２）、１価の第一級アルコール（Ｅ３）及び１価の第二級アルコール（Ｅ４）が好ましく、さらに好ましくは１価の第一級アミン（Ｅ１）及び１価の第二級アミン（Ｅ２）である。
【００３０】
化合物（Ｃ）において、化合物（Ｅ）が形成するアミド基、エステル基及びチオエステル基の含有量は、帯電防止性及び成形性の観点から、化合物（Ｃ）１ｇあたり０〜０．００５モル好ましく、さらに好ましくは０．０００１〜０．００２モルである。
【００３１】
化合物（Ｃ）において、化合物（Ｄ）と化合物（Ｅ）との重量比｛（Ｄ）／（Ｅ）｝は、帯電防止性、成形性の観点から、９９／１〜７５／２５が好ましく、さらに好ましくは９５／５〜８５／１５である。
【００３２】
本発明において、化合物（Ｃ）の酸価（ｍｇＫＯＨ／ｇ）は、０〜２０であるが、帯電防止性の観点から、０〜１０が好ましく、さらに好ましく０〜５である。
酸価がこの範囲であると、オニウム塩（Ｄ）中のオニウムカチオンが化合物（Ｃ）中のカルボキシル基のプロトンと置換されてオニウム塩（Ｄ）で無くなることがなく、帯電防止性が良好である。
なお、酸価は下記測定法により測定する。
＜酸価の測定方法＞
試料約２ｇ（小数点以下３桁まで測定）を、冷却管を付けた２００ｍＬ三角フラスコに入れ、キシレン４０ｍＬを加えて、ホッティングスターラーで加熱溶解させる。完全に溶解したことを確認後、フェノールフタレイン指示薬を用いて、０.１ｍｏｌ／Ｌ水酸化カリウム・メチルアルコール滴定用溶液で、溶解した試料が析出する前に素早く滴定を行う。
測定試料を加えない以外は同様に作成したブランク溶液について、フェノールフタレイン指示薬を用いて、０.１ｍｏｌ／Ｌ水酸化カリウム・メチルアルコール滴定用溶液で素早く滴定を行う。
下記式により酸価を算出する。
酸価＝（Ｘ−Ｙ）×５．６１／Ｚ
Ｘ：測定試料を溶解させた溶液の滴定に使用した０.１ｍｏｌ／Ｌ水酸化カリウム・メチルアルコール滴定用溶液の量（ｍＬ）
Ｙ：ブランク溶液の滴定に使用した０.１ｍｏｌ／Ｌ水酸化カリウム・メチルアルコール滴定用溶液の量（ｍＬ）
Ｚ：測定試料の重量（ｇ）
【００３３】
化合物（Ｃ）のメルトフローレート（以下、ＭＦＲと記載する。単位はｇ／１０ｍｉｎ）は、帯電防止性の観点から、１〜５００が好ましく、さらに好ましくは５〜１００である。
ここでＭＦＲとは、樹脂の溶融粘度を表す数値であり、数値が大きいほど溶融粘度が低いことを表す。ＭＦＲの測定には、ＪＩＳ  Ｋ６７６０で定められた押出し形プラストメータを用い、測定方法はＪＩＳ Ｋ７２１０で規定した方法に準拠する。化合物（Ｃ）の場合は、１９０℃、荷重２．１６ｋｇｆの条件で測定される。
【００３４】
本発明の帯電防止剤は、化合物（Ｃ）及びオニウム塩（Ｆ）を含有する帯電防止剤である。
オニウム塩（Ｆ）には、下記オニウムカチオンと対アニオンとの塩が含まれる。
オニウムカチオン：アンモニウムカチオン（ＮＨ4+）、第４級アンモニウムカチオン（Ｉ）、第３級スルホニウムカチオン（ＩＩ）、第４級ホスホニウムカチオン（ＩＩＩ）及び第３級オキソニウムカチオン（ＩＶ）からなる群から選ばれる少なくとも１種のカチオン
【００３５】
第４級アンモニウムカチオン（Ｉ）としては下記が挙げられる。
（Ｉ−１）脂肪族第４級アンモニウム｛炭素数１〜３０又はそれ以上のアルキル及び／又はアルケニル基を有するものが含まれ、具体的には、テトラメチルアンモニウム、エチルトリメチルアンモニウム、ジエチルジメチルアンモニウム、トリエチルメチルアンモニウム、テトラエチルアンモニウム、トリメチルプロピルアンモニウム、ジメチルジプロピルアンモニウム、エチルメチルジプロピルアンモニウム、テトラプロピルアンモニウム、ブチルトリメチルアンモニウム、ジメチルジブチルアンモニウム及びテトラブチルアンモニウム等｝
【００３６】
（Ｉ−２）芳香族第４級アンモニウム｛炭素数６〜３０又はそれ以上の芳香族置換基を有するものが含まれ、具体的には、トリメチルフェニルアンモニウム、ジメチルエチルフェニルアンモニウム及びトリエチルフェニルアンモニウム等｝
【００３７】
（Ｉ−３）脂環式第４級アンモニウム｛炭素数３〜３０又はそれ以上の脂環式の置換基を有するものが含まれ、具体的には、Ｎ，Ｎ−ジメチルピロジニウム、Ｎ−エチル−Ｎ−メチルピロリジニウム、Ｎ，Ｎ−ジエチルピロジニウム、Ｎ，Ｎジメチルモルホリニウム、Ｎ−エチル−Ｎ−メチルモルホリニウム、Ｎ，Ｎジエチルモルホリニウム、Ｎ，Ｎジメチルピペリジニウム及びＮ，Ｎ−ジエチルピペリジニウム等｝
【００３８】
（Ｉ−４）イミダゾリニウム｛炭素数３〜３０又はそれ以上のものが含まれ、具体的には、１，２，３−トリメチルイミダゾリニウム、１，２，３，４−テトラメチルイミダゾリニウム、１，３，４−トリメチル−２−エチルイミダゾリニウム、１，３−ジメチル−２，４−ジエチルイミダゾリニウム、１，２−ジメチル−３，４−ジエチルイミダゾリニウム、１，２−ジメチル−３−エチルイミダゾリニウム、１−エチル−３−メチルイミダゾリニウム、１−メチル−３−エチルイミダゾリニウム、１，２，３，４−テトラエチルイミダゾリニウム、１，２，３−トリエチルイミダゾリニウム、４−シアノ−１，２，３−トリメチルイミダゾリニウム、２−シアノメチル−１，３−ジメチルイミダゾリニウム，４−アセチル−１，２，３−トリメチルイミダゾリニウム、３−アセチルメチル−１，２−ジメチルイミダゾリニウム、４−メチルカルボキシメチル−１，２，３−トリメチルイミダゾリニウム、３−メトキシ−１，２−ジメチルイミダゾリニウム、４−ホルミル−１，２，３−トリメチルイミダゾリニウム、４−ホルミル−１，２−ジメチルイミダゾリニウム、３−ヒドロキシエチル−１，２，３−トリメチルイミダゾリニウム及び３−ヒドロキシエチル−１，２−ジメチルイミダゾリニウム等｝
【００３９】
（Ｉ−５）イミダゾリウム｛炭素数３〜３０又はそれ以上のものが含まれ、具体的には、１，３−ジメチルイミダゾリウム、１−エチル−３−メチルイミダゾリウム、１−メチル−３−エチルイミダゾリウム、１，２，３−トリメチルイミダゾリウム、１，２，３，４−テトラメチルイミダゾリウム、１，３−ジメチル−２−エチルイミダゾリウム、１，２−ジメチル−３−エチルイミダゾリウム、１−エチル−３−メチルイミダゾリウム、１−メチル−３−エチルイミダゾリウム、１，２，３−トリエチルイミダゾリウム、１，２，３，４−テトラエチルイミダゾリウム、１，３−ジメチル−２−フェニルイミダゾリウム、１，３−ジメチル−２−ベンジルイミダゾリウム、１−ベンジル−２，３−ジメチルイミダゾリウム、４−シアノ−１，２，３−トリメチルイミダゾリウム、３−シアノメチル−１，２−ジメチルイミダゾリウム、４−アセチル−１，２，３−トリメチルイミダゾリウム、３−アセチルメチル−１，２−ジメチルイミダゾリウム、４−カルボキシメチル−１，２，３−トリメチルイミダゾリウム、３−メチルカルボキシメチル−１，２−ジメチルイミダゾリウム、４−メトキシ−１，２，３−トリメチルイミダゾリウム、４−ホルミル−１，２，３−トリメチルイミダゾリウム、３−ホルミルメチル−１，２−ジメチルイミダゾリウム、３−ヒドロキシエチル−１，２−ジメチルイミダゾリウム、２−ヒドロキシエチル−１，３−ジメチルイミダゾリウム、Ｎ，Ｎ’−ジメチルベンゾイミダゾゾリム、Ｎ，Ｎ’−ジエチルベンゾイミダゾゾリム及びＮ−メチル−Ｎ’−エチルベンゾイミダゾリウム等｝
【００４０】
（Ｉ−６）テトラヒドロピリミジニウム｛炭素数４〜３０又はそれ以上のものが含まれ、具体的には、１，３−ジメチルテトラヒドロピリミジニウム、１，２，３−トリメチルテトラヒドロピリミジニウム、１，２，３，４−テトラメチルテトラヒドロピリミジニウム、８−メチル−１，８−ジアザビシクロ［５，４，０］−７−ウンデセニウム、５−メチル−１，５−ジアザビシクロ［４，３，０］−５−ノネニウム、４−シアノ−１，２，３−トリメチルテトラヒドロピリミジニウム、３−シアノメチル−１，２−ジメチルテトラヒドロピリミジニウム、４−アセチル−１，２，３−トリメチルテトラヒドロピリミジニウム、３−アセチルメチル−１，２−ジメチルテトラヒドロピリミジニウム、４−メチルカルボキシメチル−１，２，３−トリメチル−テトラヒドロピリミジニウム、４−メトキシ−１，２，３−トリメチルテトラヒドロピリミジニウム、３−メトキシメチル−１，２−ジメチルテトラヒドロピリミジニウム、４−ヒドロキシメチル−１，２，３−トリメチルテトラヒドロピリミジニウム及び４−ヒドロキシメチル−１，３−ジメチルテトラヒドロピリミジニウム等｝
【００４１】
（Ｉ−７）ジヒドロピリミジニウム｛炭素数４〜３０又はそれ以上のものが含まれ、具体的には、１，３−ジメチル−２，４−もしくは−２，６−ジヒドロピリミジニウム［これらを１，３−ジメチル−２，４，（６）−ジヒドロピリミジニウムと表記し、以下同様の表現を用いる。］、１，２，３−トリメチル−２，４，（６）−ジヒドロピリミジニウム、１，２，３，４−テトラメチル−２，４，（６）−ジヒドロピリミジニウム、１，２，３，５−テトラメチル−２，４，（６）−ジヒドロピミジニウム、８−メチル−１，８−ジアザビシクロ［５，４，０］−７，９（１０）−ウンデカンジエニウム、５−メチル−１，５−ジアザビシクロ［４，３，０］−５，７（８）−ノナジエニウム、２−シアノメチル−１，３−ジメチル−２，４，（６）−ジヒドロピリミジニウム、３−アセチルメチル−１，２−ジメチル−２，４，（６）−ジヒドロピリミジニウム、４−メチルカルボキシメチル−１，２，３−トリメチル−２，４，（６）−ジヒドロピリミジニウム、４−メトキシ−１，２，３−トリメチル−２，４，（６）−ジヒドロピリミジニウム、４−ホルミル−１，２，３−トリメチル−２，４，（６）−ジヒドロピリミジニウム、３−ヒドロキシエチル−１，２−ジメチル−２，４，（６）−ジヒドロピリミジニウム及び２−ヒドロキシエチル−１，３−ジメチル−２，４，（６）−ジヒドロピリミジニウム等｝
【００４２】
（Ｉ−８）イミダゾリニウム骨格を有するグアニジウム｛炭素数３〜３０又はそれ以上のイミダゾリニウム骨格を有するものが含まれ、具体的には、２−ジメチルアミノ−１，３，４−トリメチルイミダゾリニウム、２−ジエチルアミノ−１，３，４−トリメチルイミダゾリニウム、２−ジエチルアミノ−１，３−ジメチル−４−エチルイミダゾリニウム、２−ジメチルアミノ−１−メチル−３，４−ジエチルイミダゾリニウム、２−ジエチルアミノ−１，３，４−トリエチルイミダゾリニウム、２−ジメチルアミノ−１，３−ジメチルイミダゾリニウム、２−ジエチルアミノ−１，３−ジメチルイミダゾリニウム、２−ジエチルアミノ−１，３−ジエチルイミダゾリニウム、１，５，６，７−テトラヒドロ−１，２−ジメチル−２Ｈ−イミド［１，２ａ］イミダゾリニウム、１，５，６，７−テトラヒドロ１，２−ジメチル−２Ｈ−ピリミド［１，２ａ］イミダゾリニウム、１，５−ジヒドロ−１，２−ジメチル−２Ｈ−ピリミド［１，２ａ］イミダゾリニウム、２−ジメチル−３−シアノメチル−１−メチルイミダゾリニウム、２−ジメチルアミノ−３−メチルカルボキシメチル−１−メチルイミダゾリニウム、２−ジメチルアミノ−３−メトキシメチル−１−メチルイミダゾリニウム、２−ジメチルアミノ−４−ホルミル−１，３−ジメチルイミダゾリニウム、２−ジメチルアミノ−３−ヒドロキシエチル−１−メチルイミダゾリニウム及び２−ジメチルアミノ−４−ヒドロキシメチル−１，３−ジメチルイミダゾリニウム等｝
【００４３】
（Ｉ−９）イミダゾリウム骨格を有するグアニジウム｛炭素数３〜３０又はそれ以上のイミダゾリウム骨格を有するものが含まれ、具体的には、２−ジメチルアミノ−１，３，４−トリメチルイミダゾリウム、２−ジエチルアミノ−１，３，４−トリメチルイミダゾリウム、２−ジエチルアミノ−１，３−ジメチル−４−エチルイミダゾリウム、２−ジエチルアミノ−１−メチル−３，４−ジエチルイミダゾリウム、２−ジエチルアミノ−１，３，４−トリエチルイミダゾリウム、２−ジメチルアミノ−１，３−ジメチルイミダゾリウム、２−ジメチルアミノ−１−エチル−３−メチルイミダゾリウム、２−ジエチルアミノ−１，３−ジエチルイミダゾリウム、１，５，６，７−テトラヒドロ−１，２−ジメチル−２Ｈ−イミド［１，２ａ］イミダゾリウム、１，５，６，７−テトラヒドロ−１，２−ジメチル−２Ｈ−ピリミド［１，２ａ］イミダゾリウム、１，５−ジヒドロ−１，２−ジメチル−２Ｈ−ピリミド−［１，２ａ］イミダゾリウム、２−ジメチルアミノ−３−シアノメチル−１−メチルイミダゾリウム、２−ジメチルアミノ−アセチル−１，３−ジメチルイミダゾリウム、２−ジメチルアミノ−４−メチルカルボキシメチル−１，３−ジメチルイミダゾリウム、２−ジメチルアミノ−４−メトキシ−１，３−ジメチルイミダゾリウム、２−ジメチルアミノ−３−メトキシメチル−１−メチルイミダゾリウム、２−ジメチルアミノ−３−ホルミルメチル−１−メチルイミダゾリウム及び２−ジメチルアミノ−４−ヒドロキシメチル−１，３−ジメチルイミダゾリウム等｝
【００４４】
（Ｉ−１０）テトラヒドロピリミジニウム骨格を有するグアニジウム｛炭素数４〜３０又はそれ以上のテトラヒドロピリミジニウム骨格を有するものが含まれ、具体的には、２−ジメチルアミノ−１，３，４−トリメチルテトラヒドロピリミジニウム、２−ジエチルアミノ−１，３，４−トリメチルテトラヒドロピリミジニウム、２−ジエチルアミノ−１，３−ジメチル−４−エチルテトラヒドロピリミジニウム、２−ジエチルアミノ−１−メチル−３，４−ジエチルテトラヒドロピリミジニウム、２−ジメチルアミノ−１，３−ジメチルテトラヒドロピリミジニウム、２−ジエチルアミノ−１，３−ジメチルテトラヒドロピリミジニウム、２−ジエチルアミノ−１，３−ジエチルテトラヒドロピリミジニウム、１，３，４，６，７，８−ヘキサヒドロ−１，２−ジメチル−２Ｈ−イミド［１，２ａ］ピリミジニウム、１，３，４，６，７，８−ヘキサヒドロ−１，２−ジメチル−２Ｈ−ピリミド［１，２ａ］ピリミジニウム、２，３，４，６−テトラヒドロ−１，２−ジメチル−２Ｈ−ピリミド［１，２ａ］ピリミジニウム、２−ジメチルアミノ−３−シアノメチル−１−メチルテトラヒドロピリミジニウム、２−ジメチルアミノ−４−アセチル−１，３−ジメチルテトラヒドロピリミジニウム、２−ジメチルアミノ−４−メチルカルボキシメチル−１，３−ジメチルテトラヒドロピリミジニウム、２−ジメチルアミノ−３−メチルカルボキシメチル−１−メチルテトラヒドロピリミジニウム、２−ジメチルアミノ−３−メトキシメチル−１−メチルテトラヒドロピリミジニウム、２−ジメチルアミノ−４−ホルミル−１，３−ジメチルテトラヒドロピリミジニウム、２−ジメチルアミノ−３−ヒドロキシエチル−１−メチルテトラヒドロピリミジニウム及び２−ジメチルアミノ−４−ヒドロキシメチル−１，３−ジメチルテトラヒドロピリミジニウム等｝
【００４５】
（Ｉ−１１）ジヒドロピリミジニウム骨格を有するグアニジウム｛炭素数４〜３０又はそれ以上のジヒドロピリミジニウム骨格を有するものが含まれ、具体的には、２−ジメチルアミノ−１，３，４−トリメチル−２，４（６）−ジヒドロピリミジニウム、２−ジエチルアミノ−１，３，４−トリメチル−２，４（６）−ジヒドロピリミジニウム、２−ジメチルアミノ−１−メチル−３，４−ジエチル−２，４（６）−ジヒドロピリミジニウム、２−ジエチルアミノ−１−メチル−３，４−ジエチル−２，４（６）−ジヒドロピリミジニウム、２−ジエチルアミノ−１，３，４−トリエチル−２，４（６）−ジヒドロピリミジニウム、２−ジエチルアミノ−１，３−ジメチル−２，４（６）−ジヒドロピリミジニウム、２−ジエチルアミノ−１，３−ジメチル−２，４（６）−ジヒドロピリミジニウム、２−ジメチルアミノ−１−エチル−３−メチル−２，４（６）−ジヒドロピリミジニウム、１，６，７，８−テトラヒドロ−１，２−ジメチル−２Ｈ−イミド［１，２ａ］ピリミジニウム、１，６−ジヒドロ−１，２−ジメチル−２Ｈ−イミド［１，２ａ］ピリミジニウム、１，６−ジヒドロ−１，２−ジメチル−２Ｈ−ピリミド［１，２ａ］ピリミジニウム、２−ジメチルアミノ−４−シアノ−１，３−ジメチル−２，４（６）−ジヒドロピリミジニウム、２−ジメチルアミノ−４−アセチル−１，３−ジメチル−２，４（６）−ジヒドロピリミジニウム、２−ジメチルアミノ−３−アセチルメチル−１−メチル−２，４（６）−ジヒドロピリミジニウム、２−ジメチルアミノ−３−メチルカルボキシメチル−１−メチル−２，４（６）−ジヒドロピリミジニウム、２−ジメチルアミノ−４−メトキシ−１，３−ジメチル−２，４（６）−ジヒドロピリミジニウム、２−ジメチルアミノ−４−ホルミル−１，３−ジメチル−２，４（６）−ジヒドロピリミジニウム、２−ジメチルアミノ−３−ホルミルメチル−１−メチル−２，４（６）−ジヒドロピリミジニウム及び２−ジメチルアミノ−４−ヒドロキシメチル−１，３−ジメチル−２，４（６）−ジヒドロピリミジニウム等｝
【００４６】
第３級スルホニウムカチオン（ＩＩ）としては、下記が挙げられる。
（ＩＩ−１）炭素数１〜３０又はそれ以上のアルキル及び／又はアルケニル基を有する脂肪族第３級スルホニウム｛トリメチルスルホニウム、トリエチルスルホニウム、エチルジメチルスルホニウム及びジエチルメチルスルホニウム等｝
（ＩＩ−２）炭素数６〜３０又はそれ以上の芳香族第３級スルホニウム｛フェニルジメチルスルホニウム、フェニルエチルメチルスルホニウム及びフェニルメチルベンジルスルホニウム等｝
（ＩＩ−３）炭素数３〜３０又はそれ以上の脂環式第３級スルホニウム｛メチルチオラニウム及びフェニルチオラニウム等｝
【００４７】
第４級ホスホニウムカチオンとしては、下記が挙げられる。
（ＩＩＩ−１）炭素数１〜３０又はそれ以上のアルキル及び／又はアルケニル基を有する脂肪族第４級ホスホニウム｛テトラメチルホスホニウム、テトラエチルホスホニウム、テトラプロピルホスホニウム、テトラブチルホスホニウム、メチルトリエチルホスホニウム、メチルトリプロピルホスホニウム、メチルトリブチルホスホニウム、ジメチルジエチルホスホニウム、ジメチルジプロピルホスホニウム、ジメチルジブチルホスホニウム、トリメチルエチルホスホニウム、トリメチルプロピルホスホニウム及びトリメチルブチルホスホニウム等｝
（ＩＩＩ−２）炭素数６〜３０又はそれ以上の芳香族第４級ホスホニウム｛トリフェニルメチルホスホニウム、ジフェニルジメチルホスホニウム及びトリフェニルベンジルホスホニウム等｝
（ＩＩＩ−３）炭素数３〜３０又はそれ以上の脂環式第４級ホスホニウム
【００４８】
第３級オキソニウムカチオン（ＩＶ）としては、下記が挙げられる。
（ＩＶ−１）炭素数１〜３０又はそれ以上のアルキル及び／又はアルケニル基を有する脂肪族第３級オキソニウム｛トリメチルオキソニウム、トリエチルオキソニウム、エチルジメチルオキソニウム及びジエチルメチルオキソニウム等｝
（ＩＶ−２）炭素数６〜３０又はそれ以上の芳香族第３級オキソニウム｛フェニルジメチルオキソニウム、フェニルエチルメチルオキソニウム及びフェニルメチルベンジルオキソニウム等｝
（ＩＶ−３）炭素数３〜３０又はそれ以上の脂環式第３級オキソニウム｛メチルオキソラニウム及びフェニルオキソラニウム等｝
【００４９】
上記オニウムカチオンのうち、帯電防止性の観点から、（Ｉ−４）及び（Ｉ−５）が好ましく、さらに好ましくは（Ｉ−５）である。
【００５０】
上記オニウムカチオンの対アニオンとしては、ハロゲンイオン（Ｆ-、Ｃｌ-、Ｂｒ-及びＩ-等）、カルボキシラートアニオン｛炭素数１〜７のモノ又はジカルボン酸（ギ酸、酢酸、プロピオン酸、シュウ酸及びコハク酸等のイオン（−ＣＯＯ-）｝、スルホン酸イオン｛炭素数１〜２０のスルホン酸（メタンスルホン酸、ベンゼンスルホン酸、ドデシルベンゼンスルホン酸、トリフルオロメタンスルホン酸及びｐ−トルエンスルホン酸等のイオン（−ＳＯ3-）｝、リン酸イオン｛リン酸又は炭素数１〜１０のリン酸基含有化合物のイオン（−ＯＰＯ32-）｝、チオシアン酸イオン、過塩素酸イオン、硫酸イオン及び硝酸イオン等が挙げられる。
これらのうち、帯電防止性の観点から、スルホン酸イオン及びリン酸イオンが好ましく、さらに好ましくはスルホン酸イオンである。
【００５１】
本発明の帯電防止剤は、化合物（Ｃ）及びオニウム塩（Ｆ）を含むものである。
帯電防止剤中の化合物（Ｃ）とオニウム塩（Ｆ）との重量比｛（Ｃ）／（Ｆ）｝は、帯電防止性の観点から、９９／１〜７０／３０が好ましく、さらに好ましくは９６／４〜８０／２０である。
帯電防止剤には、（Ｃ）及び（Ｆ）以外に、必要によりその他の成分｛アルカリ金属塩及びアルカリ土類金属等｝を含むことができる。帯電防止剤中の（Ｃ）及び（Ｆ）以外のその他の成分の含有量は、帯電防止性及び成形性の観点から、０〜１５重量％が好ましく、さらに好ましくは０．１〜１５重量％であり、次にさらに好ましくは１〜１０重量％である。
【００５２】
本発明の帯電防止性樹脂組成物は、上記化合物（Ｃ）、上記オニウム塩（Ｆ）及び熱可塑性樹脂（Ｇ）を含有する帯電防止性樹脂組成物である。
【００５３】
（Ｇ）としては、ポリフェニレンエーテル樹脂（Ｇ１）（ＰＰＥ）；ポリオレフィン樹脂（Ｇ２）［ポリプロピレン（ＰＰ）、ポリエチレン（ＰＥ）、エチレン−酢酸ビニル共重合樹脂（ＥＶＡ）及びエチレン−エチルアクリレート共重合樹脂等］；ポリ（メタ）アクリル樹脂（Ｇ３）［ポリメタクリル酸メチル等］；ポリスチレン樹脂（Ｇ４）［ビニル基含有芳香族炭化水素単独、及びビニル基含有芳香族炭化水素と、（メタ）アクリル酸エステル、（メタ）アクリロニトリル及びブタジエンからなる群から選ばれる１種以上とを構成単位とする共重合体；例えばポリスチレン（ＰＳ）、スチレン／アクリロニトリル共重合体（ＡＮ樹脂）、アクリロニトリル／ブタジエン／スチレン共重合体（ＡＢＳ樹脂）、メタクリル酸メチル／ブタジエン／スチレン共重合体（ＭＢＳ樹脂）及びスチレン／メタクリル酸メチル共重合体（ＭＳ樹脂）］等；ポリエステル樹脂（Ｇ５）［ポリエチレンテレフタレート、ポリブチレンテレフタレート、ポリシクロヘキサンジメチレンテレフタレート、ポリブチレンアジペート及びポリエチレンアジペート］；ポリアミド樹脂（Ｇ６）［ナイロン６６、ナイロン６９、ナイロン６１２、ナイロン６、ナイロン１１、ナイロン１２、ナイロン４６、ナイロン６／６６及びナイロン６／１２等］；ポリカーボネート樹脂（Ｇ７）［ポリカーボネート及びポリカーボネート／ＡＢＳアロイ樹脂（ＰＣ／ＡＢＳ）等］；ポリアセタール樹脂（Ｇ８）、及びこれらの２種以上の混合物が挙げられる。
これらのうち、後述する成形品の機械特性及び帯電防止剤の（Ｇ）への分散性の観点から好ましいのは、（Ｇ１）、（Ｇ２）、（Ｇ３）、（Ｇ４）及び（Ｇ７）である。
【００５４】
本発明の帯電防止性樹脂組成物において、化合物（Ｃ）及びオニウム塩（Ｆ）の合計重量と熱可塑性樹脂（Ｇ）との重量比｛（（Ｃ）及び（Ｆ））／（Ｇ）｝は、帯電防止性、成形品の機械物性及び成形性の観点から、１／９９〜３０／７０が好ましく、さらに好ましくは３／９７〜２５／７５であり、次にさらに好ましくは５／９５〜２０／８０である。
【００５５】
本発明の帯電防止性樹脂組成物中の化合物（Ｃ）の含有量（重量％）は、帯電防止剤及び熱可塑性樹脂（Ｇ）の合計重量を基準として、帯電防止性の観点から、０．９９〜２９．９重量が好ましく、さらに好ましくは０．９９〜２４．９９であり、次にさらに好ましくは０．９〜１４．９であり、次にさらに好ましくは２．５〜１４．５である。
また、オニウム塩（Ｆ）の含有量（重量％）は、帯電防止性及び成形性の観点から、０．０１〜２９．０１が好ましく、さらに好ましくは０．０１〜２４．０１であり、次にさらに好ましくは０．１〜１４．１であり、次にさらに好ましくは０．５〜１２．５である。
また、熱可塑性樹脂（Ｇ）の含有量（重量％）は、化合物（Ｃ）及び熱可塑性樹脂（Ｇ）の合計重量を基準として、帯電防止性及び成形品の機械物性の観点から、７０〜９９が好ましく、さらに好ましくは７５〜９９であり、次にさらに好ましくは８５〜９９であり、特に好ましくは８５〜９７である。
また、帯電防止性樹脂組成物中の化合物（Ｃ）とオニウム塩（Ｆ）との重量比｛（Ｃ）／（Ｆ）｝は、帯電防止性の観点から、９９／１〜７０／３０が好ましく、さらに好ましくは９６／４〜８０／２０である。
【００５６】
本発明の帯電防止性樹脂組成物組成物には、さらに添加剤（Ｈ）を含有させることができる。（Ｈ）としては、相溶化剤（Ｈ１）、着色剤（Ｈ２）、離型剤（Ｈ３）、酸化防止剤（Ｈ４）、難燃剤（Ｈ５）、紫外線吸収剤（Ｈ６）、抗菌剤（Ｈ７）及び充填剤（Ｈ８）等が挙げられる。（Ｈ）は２種以上を併用してもよい。
【００５７】
相溶化剤（Ｈ１）としては、カルボキシル基、エポキシ基、アミノ基、ヒドロキシル基及びポリオキシアルキレン基からなる群より選ばれる１種以上の官能基（極性基）を有する変性ビニル重合体（例えば、特開平３−２５８８５０号公報に記載の重合体、特開平６−３４５９２７号公報に記載のスルホン酸基を有する変性ビニル重合体及びポリオレフィン部分と芳香族ビニル重合体部分とを有するブロック重合体等）等が挙げられる。
【００５８】
着色剤（Ｈ２）としては、無機顔料（白色顔料、コバルト化合物、鉄化合物及び硫化物等）、有機顔料（アゾ顔料及び多環式顔料等）並びに染料（アゾ系、インジゴイド系、硫化系、アリザリン系、アクリジン系、チアゾール系、ニトロ系及びアニリン系等）等が挙げられる。
【００５９】
離型剤（Ｈ３）としては、炭素数１２〜１８の脂肪酸のアルキル（炭素数１〜４）エステル（ステアリン酸ブチル等）、炭素数２〜１８の脂肪酸のグリコール（炭素数２〜８）エステル（エチレングリコールモノステアレート等）、炭素数２〜１８の脂肪酸の多価（３価以上）アルコールエステル（硬化ヒマシ油等）及び流動パラフィン等が挙げられる。
【００６０】
酸化防止剤（Ｈ４）としては、フェノール化合物〔単環フェノール（２，６−ジ−ｔ−ブチル−ｐ−クレゾール等）、ビスフェノール［２，２’−メチレンビス（４−メチル−６−ｔ−ブチルフェノール）等］及び多環フェノール［１，３，５−トリメチル−２，４，６−トリス（３，５−ジ−ｔ−ブチル−４−ヒドロキシベンジル）ベンゼン等］等〕、硫黄化合物（ジラウリル−３，３’−チオジプロピオネート等）、リン化合物（トリフェニルホスファイト等）及びアミン化合物（オクチル化ジフェニルアミン等）等が挙げられる。
【００６１】
難燃剤（Ｈ５）としては、ハロゲン含有難燃剤、窒素含有難燃剤、硫黄含有難燃剤、珪素含有難燃剤及びリン含有難燃剤等が挙げられる。
【００６２】
紫外線吸収剤（Ｈ６）としては、ベンゾトリアゾール［２−（２’−ヒドロキシ−５’−メチルフェニル）ベンゾトリアゾール等］、ベンゾフェノン（２−ヒドロキシ−４−メトキシベンゾフェノン等）、サリチレート（フェニルサリチレート等）及びアクリレート（２−エチルヘキシル−２−シアノ−３，３’１−ジフェニルアクリレート等）等が挙げられる。
【００６３】
抗菌剤（Ｈ７）としては、安息香酸、ソルビン酸、ハロゲン化フェノール、有機ヨウ素化合物、ニトリル（２，４，５，６−テトラクロロイソフタロニトリル等）、チオシアノ（メチレンビスチアノシアネート等）、Ｎ−ハロアルキルチオイミド、銅剤（８−オキシキノリン銅等）、ベンズイミダゾール、ベンゾチアゾール、トリハロアリル、トリアゾール、有機窒素硫黄化合物（スラオフ３９等）及びピリジン骨格含有化合物等が挙げられる。
【００６４】
充填剤（Ｈ８）としては、無機充填剤（炭酸カルシウム、タルク及びクレー等）及び有機充填剤（尿素及びステアリン酸カルシウム等）等が挙げられる。
【００６５】
化合物（Ｃ）、オニウム塩（Ｆ）及び熱可塑性樹脂（Ｇ）の合計重量に基づく（Ｈ１）の添加量は、成形品の機械物性の観点から、好ましくは０〜２０重量％であり、更に好ましくは０．１〜１５重量％、特に好ましくは１〜１０重量％、特に好ましくは１．５〜８重量％である。
化合物（Ｃ）、オニウム塩（Ｆ）及び熱可塑性樹脂（Ｇ）の合計重量に基づく（Ｈ２）〜（Ｈ８）の合計添加量は、成形品の機械物性の観点から、好ましくは０〜４５重量％であり、更に好ましくは０．００１〜４０重量％、特に好ましくは０．０１〜３５重量％、最も好ましくは０．０５〜３０重量％である。
【００６６】
本発明の帯電防止性樹脂組成物は、化合物（Ｃ）及びオニウム塩（Ｆ）並びにその他の成分を混合し、帯電防止剤として、熱可塑性樹脂（Ｇ）に混合してもよく、（Ｇ）に化合物（Ｃ）及び（Ｆ）並びにその他の成分を直接混合して帯電防止剤を含む帯電防止性樹脂組成物としてもよい。
【００６７】
本発明の帯電防止性樹脂組成物は、本発明の化合物（Ｃ）、オニウム塩（Ｆ）及び熱可塑性樹脂（Ｇ）と、必要により添加剤（Ｈ）とを溶融混合することにより得ることができる。溶融混合する方法としては、一般的にはペレット状又は粉体状にした各成分を、適切な混合機（ヘンシエルミキサ（登録商標）等）で混合した後、押出機で溶融混合してペレット化する方法が適用できる。
溶融混合時の各成分の添加順序には特に制限はないが、例えば、
［１］化合物（Ｃ）及びオニウム塩（Ｆ）を溶融混合した後、熱可塑性樹脂（Ｇ）、必要により添加剤（Ｈ）を一括投入して溶融混合する方法；
［２］化合物（Ｃ）及びオニウム塩（Ｆ）を溶融混合した後、熱可塑性樹脂（Ｇ）の一部をあらかじめ溶融混合して帯電防止剤の高濃度組成物（マスターバッチ樹脂組成物）を作製した後、残りの熱可塑性樹脂（Ｇ）並びに必要に応じて添加剤（Ｈ）を溶融混合する方法（マスターバッチ法又はマスターペレット法）；
等が挙げられる。
［２］の方法におけるマスターバッチ樹脂組成物中の化合物（Ｃ）及びオニウム塩（Ｆ）の合計濃度は、帯電防止性及び（Ｇ）との混合し易さの観点から、好ましくは４０〜８０重量％であり、更に好ましくは５０〜７０重量％である。
［１］及び［２］の方法のうち、化合物（Ｃ）及びオニウム塩（Ｆ）を熱可塑性樹脂（Ｇ）に効率的に分散しやすいという観点から好ましいのは、［２］の方法である。
【００６８】
本発明の帯電防止性樹脂成形品は、本発明の帯電防止性樹脂組成物を成形して得られる。成形方法としては、射出成形、圧縮成形、カレンダ成形、スラッシュ成形、回転成形、押出成形、ブロー成形並びにフィルム成形（キャスト法、テンター法及びインフレーション法等）等が挙げられ、目的に応じて単層成形、多層成形又は発泡成形等の手段も取り入れた任意の方法で成形できる。
【００６９】
本発明の成形品は、優れた機械物性及び永久帯電防止性を有すると共に、良好な塗装性及び印刷性を有し、成形品に塗装及び／又は印刷を施すことにより成形物品が得られる。
成形品を塗装する方法としては、エアスプレー塗装、エアレススプレー塗装、静電スプレー塗装、浸漬塗装、ローラー塗装及び刷毛塗り等が挙げられるが、これらに限定されるものではない。
塗料としては、プラスチックの塗装に一般に用いられる塗料が使用でき、具体的にはポリエステルメラミン樹脂塗料、エポキシメラミン樹脂塗料、アクリルメラミン樹脂塗料及びアクリルウレタン樹脂塗料等が挙げられる。
塗装膜厚（乾燥膜厚）は、目的に応じて適宜選択することができるが、帯電防止性の観点から、１０〜５０μｍが好ましい。
【００７０】
成形品又は成形品に塗装を施した面に印刷する方法としては、一般的にプラスチックの印刷に用いられる印刷法であればいずれも用いることができ、グラビア印刷、フレキソ印刷、スクリーン印刷、パッド印刷、ドライオフセット印刷及びオフセット印刷等が挙げられる。
印刷インキとしては、プラスチックの印刷に通常用いられるものが使用でき、グラビアインキ、フレキソインキ、スクリーンインキ、パッドインキ、ドライオフセットインキ及びオフセットインキ等が挙げられる。
【実施例】
【００７１】
以下実施例をもって本発明を具体的に説明するが、本発明はこれら実施例に限定されるものではない。なお、実施例中の部は重量部、％は重量％を表す。
【００７２】
＜製造例１＞
［水酸基含有化合物（Ｂ−１）の製造］
耐圧性のオートクレーブの反応釜にトリエチレングリコールモノメチルエーテル（東京化成工業（株）製）１００部、水酸化ナトリウム（和光純薬工業（株）製）０．１部を入れ、釜内を０．００１ＭＰａまで減圧し、反応温度１４０℃でＥＯ１１２４部を５時間かけて滴下し、水酸基含有化合物（Ｂ−１）（ＥＯ４５モル付加物、Ｍｎ２，０００）を得た。生成物の同定はＮＭＲ（ＢＲＵＫＥＲ社製）及びＧＰＣ（下記条件）により行った。
装置  ：  東ソー（株）製  ＨＬＣ−８１２０
カラム：  ＴＳＫ  ＧＥＬ  ＧＭＨ６  ２本  〔東ソー（株）製〕
測定温度：  ４０℃
試料溶液：  ０．２５重量％のＴＨＦ（テトラヒドロフラン）溶液
溶液注入量：  １００μＬ
検出装置  ：  屈折率検出器
基準物質  ：  東ソー製  標準ポリスチレン（ＴＳＫｓｔａｎｄａｒｄ  ＰＯＬＹＳＴＹＲＥＮＥ）１２点（分子量  ５００  １０５０  ２８００  ５９７０  ９１００  １８１００  ３７９００  ９６４００  １９００００  ３５５０００  １０９００００  ２８９００００）
【００７３】
＜製造例２＞
［水酸基含有化合物（Ｂ−２）の製造］
製造例１において、ＥＯ９９７部に代えて、ＥＯ４５５部を用いたこと以外は製造例１と同様にして、水酸基含有化合物（Ｂ−２）（ＥＯ２０モル付加物、Ｍｎ９００）を得た。
【００７４】
＜製造例３＞
［オニウム塩（Ｆ−１）の製造］
耐圧反応容器に、ベンゼンスルホン酸（和光純薬工業（株）製）１２４部をメタノール１２４部に溶解させ、これと１−エチル−３−メチルイミダゾリウムモノメチル炭酸塩（合成方法は特開２００１−３１６３７２号公報に記載の方法に従った）のメタノール溶液（濃度４８％）１８７部とを混合した。反応による炭酸ガスを発生させながら反応させ、炭酸ガスの発生がなくなった後、減圧下約５時間かけて６０〜８０℃で溶媒等を全量除去することによってオニウム塩（Ｆ−１）である１−エチル−３−メチルイミダゾリウムベンゼンスルホン酸塩を得た。
【００７５】
＜製造例４＞
[化合物（Ｃ−１）の製造]
撹拌機、温度計、加熱冷却装置、窒素導入管及び減圧装置を備えたステンレス製耐圧反応容器に、共重合体（Ａ−１）としてスチレン／無水マレイン酸共重合体（Ｍｎ２０，０００、スチレン／無水マレイン酸＝８０／２０（モル比）、酸価１０９ｍｇＫＯＨ／ｇ）６０部と、水酸基含有化合物（Ｂ−１）４０部とをキシレン１００部を加え、さらにｐ−トルエンスルホン酸・一水和物（和光純薬工業（株）製））５部を加え、３時間、１５０℃にて加熱還流しながら脱水し、化合物（Ｄ−１）を製造した。次に、ｎ−オクチルアミン（Ｅ１−１）２７．５部を加えて、５時間、１５０℃にて加熱還流した後、減圧にてキシレンを留去し、化合物（Ｃ−１）を得た（酸価０．０２ｍｇＫＯＨ／ｇ、ＭＦＲ＝３．３ｇ／１０ｍｉｎ（測定条件：１９０℃、荷重：２．１６ｋｇｆ。以下、同条件で測定した。））。
【００７６】
＜製造例５＞
［化合物（Ｃ−２）の製造］
製造例４において、「水酸基含有化合物（Ｂ−１）４０部」に代えて、「水酸基含有化合物（Ｂ−２）４０部」、「ｎ−オクチルアミン（Ｅ１−１）２７．５部」に代えて、「ｎ−オクチルアミン（Ｅ１−１）２４．４部」用いたこと以外は製造例４と同様にして、化合物（Ｃ−２）を得た（酸価０．０５ｍｇＫＯＨ／ｇ、ＭＦＲ＝７．４ｇ／１０ｍｉｎ）。
【００７７】
＜製造例６＞
［化合物（Ｃ−３）の製造］
製造例４において、「共重合体（Ａ−１）６０部」に代えて、「共重合体（Ａ−２）としてスチレン／無水マレイン酸共重合体（Ｍｎ２０，０００、スチレン／無水マレイン酸＝９５／５（モル比）、酸価：２７．０ｍｇＫＯＨ／ｇ）６０部」、「ｎ−オクチルアミン（Ｅ１−１）２７．５部」に代えて、「ｎ−オクチルアミン（Ｅ１−１）４．８８部」用いたこと以外は製造例４と同様にして、化合物（Ｃ−３）を得た（酸価０．０１ｍｇＫＯＨ／ｇ、ＭＦＲ＝５．６ｇ／１０ｍｉｎ）。
【００７８】
＜製造例７＞
［化合物（Ｃ−４）の製造］
製造例４において、「ｎ−オクチルアミン（Ｅ１−１）２７．５部」に代えて、「ｎ−オクチルアミン（Ｅ１−１）２２．０部」用いたこと以外は製造例４と同様にして、化合物（Ｃ−４）を得た（酸価２０ｍｇＫＯＨ／ｇ、ＭＦＲ＝７．１ｇ／１０ｍｉｎ）。
【００７９】
＜製造例８＞
［化合物（Ｃ−５）の製造］
製造例４において、「ｎ−オクチルアミン（Ｅ１−１）２７．５部」に代えて、「ｎ−オクチルアミン（Ｅ１−１）２４．６部」用いたこと以外は製造例４と同様にして、化合物（Ｃ−５）を得た（酸価１０ｍｇＫＯＨ／ｇ、ＭＦＲ＝７．２ｇ／１０ｍｉｎ）。
【００８０】
＜製造例９＞
［化合物（Ｃ−６）の製造］
製造例４において、「ｎ−オクチルアミン（Ｅ１−１）２７．５部」に代えて、「ｎ−オクチルアミン（Ｅ１−１）２６．１部」用いたこと以外は製造例４と同様にして、化合物（Ｃ−６）を得た（酸価４．９ｍｇＫＯＨ／ｇ、ＭＦＲ＝７．４ｇ／１０ｍｉｎ）。
【００８１】
＜比較製造例１＞
［比較用化合物（Ｃ’−１）の製造］
製造例４において、「ｎ−オクチルアミン（Ｅ１−１）２７．５部」に代えて、「ｎ−オクチルアミン（Ｅ１−１）２０．４部」用いたこと以外は製造例４と同様にして、化合物（Ｃ’−１）を得た（酸価２５．７ｍｇＫＯＨ／ｇ、ＭＦＲ＝７．３ｇ／１０ｍｉｎ）。
【００８２】
＜実施例１＞
［帯電防止剤の製造］
化合物（Ｃ−１）１００部とオニウム塩（Ｆ−１）５部とをプラストミル（東洋精機社製）（１９０℃、４０ｒｐｍ）にて混練し、帯電防止剤（１）を得た。
【００８３】
＜実施例２〜６＞
［帯電防止剤の製造］
実施例１において、「化合物（Ｃ−１）１００部とオニウム塩（Ｆ−１）５部」に代えて、表１に記載の組成で混練することにより、帯電防止剤（２）〜（６）を得た。
【００８４】
＜比較例１＞
［比較用の帯電防止剤の製造］
実施例１において、「化合物（Ｃ−１）１００部とオニウム塩（Ｆ−１）５部」に代えて、表１に記載の組成で混練することにより、比較用の帯電防止剤（１’）を得た。
【００８５】
【表１】
2014173035.tif 000002
【００８６】
＜比較例２＞
特開２００１−２７８９８５の製造例６に準じて、ブロックポリマー（Ａ１）（酸価２．１ｍｇＫＯＨ／ｇ、ＭＦＲ＝１０．８ｇ／１０ｍｉｎ）を製造し、比較用の帯電防止剤（２’）とした。
【００８７】
＜比較例３＞
特開２００３−２１３１３８の実施例に記載のポリマーポリオール（ｂ−４）（酸価７５．３ｍｇＫＯＨ／ｇ、ＭＦＲ＝１０．８ｇ／１０ｍｉｎ）１０部、Ｌｉ・Ｎ（ＣＦ3ＳＯ2）2を０．２部、アジピン酸ジブトキシエトキシエチルを１．０部を混合したものを比較用の帯電防止剤（３’）とした。
【００８８】
＜実施例７〜１７＞
［帯電防止性樹脂組成物の製造］
帯電防止剤（１）〜（６）及び熱可塑性樹脂（Ｇ）をそれぞれ表２に記載の量でプラストミル（２２０℃、４０ｒｐｍ）にて５分間混練した。さらに、これをペレタイザー（（株）ホーライ製）を用いてペレット状に裁断し、ヘンシェルミキサー（日本コークス工業（株）製）で３分間ブレンドした後、ベント付き２軸押出機にて、９００ｒｐｍ、滞留時間５分間、溶融温度２２０℃で溶融混練して帯電防止性樹脂組成物（Ｔ１）〜（Ｔ１１）を得た。
【００８９】
＜比較例４〜６＞
［比較用の帯電防止性樹脂組成物の製造］
実施例７の各成分に代えて、表２に記載の組成で実施例７と同様の方法で混練し、比較用の帯電防止性樹脂組成物（Ｔ’１）〜（Ｔ’３）を得た。
【００９０】
【表２】
2014173035.tif 000003
【００９１】
なお、表２中の各成分は下記を用いた。
Ｅ−１：ＡＢＳ樹脂［商品名「セビアン  ６８０ＳＦ」、ダイセルポリマー（株）製］
Ｅ−２：ＨＩＰＳ樹脂（耐衝撃性ポリスチレン樹脂）［商品名「ＨＩＰＳ  ４３３」、ＰＳジャパン（株）製］
Ｅ−３：ＰＰ樹脂［商品名「ＰＭ７７１Ｍ」、サンアロマー（株）製］
Ｅ−４：ＰＣ／ＡＢＳ樹脂［商品名「サイコロイ  Ｃ６６００」、ＳＡＢＩＣイノベーティブプラスチックスジャパン合同会社製］
【００９２】
実施例７〜１７及び比較例４〜６で得られた帯電防止性樹脂組成物（Ｔ１）〜（Ｔ１１）及び（Ｔ’１）〜（Ｔ’３）について、射出成形機［型番「ＰＳ４０Ｅ５ＡＳＥ」、日精樹脂工業（株）製。以下同じ］を用いて、シリンダー温度２２０℃、金型温度５０℃の条件で成形品（１００×１００×２ｍｍ）を作製し、下記項目の性能評価を行った。結果を表２に示す。
【００９３】
＜性能試験項目＞
（１）表面固有抵抗値（単位：Ω）
ＡＳＴＭ  Ｄ２５７に準拠し、試験片（１００×１００×２ｍｍ）について、超絶縁計「ＤＳＭ−８１０３」［東亜ディーケーケー（株）製］を用いて２３℃、湿度５０％ＲＨの雰囲気下で表面固有抵抗値を測定した。
【００９４】
（２）アイゾット衝撃強度（単位：Ｊ／ｍ）
ＡＳＴＭ  Ｄ２５６  Ｍｅｔｈｏｄ  Ａ（ノッチ付き、３．２ｍｍ厚）に準拠して測定した。
【００９５】
（３）外観
（３−１）表面外観
射出成形品（１００×１００×２ｍｍ）の表面および裏面の外観を観察して下記の基準で評価した。
（評価基準）
○ 異常なく良好（帯電防止剤を含有しない熱可塑性樹脂と同等）
× 表面荒れ、フクレ等が認められる
【００９６】
（３−２）断面外観
試験片（１００×１００×２ｍｍ）の面中央部を通るように面に垂直にカッターで切断し、その断面を観察して下記の基準で評価した。
（評価基準）
○ 断面が均一で良好（帯電防止剤を含有しない熱可塑性樹脂と同等）
× 断面が層状で不均一
【００９７】
表２から明らかなように、本発明の帯電防止剤を用いれば、少量の添加で帯電防止性を付与できることが分かる。また、本発明の帯電防止剤を含有させた帯電防止性樹脂組成物は、優れた帯電防止性を有する成形品を与え、外観及び機械強度に優れる。
【産業上の利用可能性】
【００９８】
本発明の帯電防止剤は、成形品に優れた帯電防止性を付与でき、外観及び機械強度に優れるため、各種成形法［射出成形、圧縮成形、カレンダ成形、スラッシュ成形、回転成形、押出成形、ブロー成形、発泡成形及びフィルム成形（キャスト法、テンター法及びインフレーション法）等］で成形されるハウジング製品（家電・ＯＡ機器、ゲーム機器及び事務機器用等）、プラスチック容器材［クリーンルームで使用されるトレー（ＩＣトレー等）及びその他容器等］、各種緩衝材、被覆材（包材用フィルム及び保護フィルム等）、床材用シート、人工芝、マット、テープ基材（半導体製造プロセス用等）及び各種成形品（自動車部品等）用材料として好適である。